(57)【要約】      （修正有）【課題】電池の容量維持率を向上させることが可能な活物質の提供。【解決手段】ナトリウムイオン電池またはリチウムイオン電池に用いられる活物質であって、上記活物質が、下記式（１）で表される（ＣＯＯＮａ）３−トリオキソトリアンギュレンまたは下記式（２）で表される（ＣＯＯＬｉ）３−トリオキソトリアンギュレンから構成される。2015230830.tif 000011【選択図】なし【特許請求の範囲】
【請求項１】
ナトリウムイオン電池またはリチウムイオン電池に用いられる活物質であって、
前記活物質が、下記式（１）で表される（ＣＯＯＮａ）３−トリオキソトリアンギュレンまたは下記式（２）で表される（ＣＯＯＬｉ）３−トリオキソトリアンギュレンから構成されることを特徴とする活物質。
【化１】
2015230830.tif 000010
（上記式（１）および（２）において、実線と破線との二重線は、単結合または二重結合を表わす。）
【請求項２】
正極活物質を含有する正極活物質層と、負極活物質を含有する負極活物質層と、前記正極活物質層および前記負極活物質層の間に形成された電解質層とを有するナトリウムイオン電池であって、
前記正極活物質または前記負極活物質が、請求項１に記載の活物質であることを特徴とするナトリウムイオン電池。
【請求項３】
正極活物質を含有する正極活物質層と、負極活物質を含有する負極活物質層と、前記正極活物質層および前記負極活物質層の間に形成された電解質層とを有するリチウムイオン電池であって、
前記正極活物質または前記負極活物質が、請求項１に記載の活物質であることを特徴とするリチウムイオン電池。
【発明の詳細な説明】
【技術分野】
【０００１】
本発明は、電池の容量維持率を向上させることが可能な活物質に関する。
【背景技術】
【０００２】
近年におけるパソコン、ビデオカメラおよび携帯電話等の情報関連機器や通信機器等の急速な普及に伴い、その電源として利用される電池の開発が重要視されている。また、自動車産業界等においても、電気自動車用あるいはハイブリッド自動車用の高出力かつ高容量の電池の開発が進められている。電池は、一般的に、正極活物質を含有する正極活物質層と、負極活物質を含有する負極活物質層と、正極活物質層および負極活物質層の間に形成される電解質層とを有する。
【０００３】
電池性能を向上させるために、電池に用いられる活物質について様々な研究がされている。例えば、特許文献１には、リチウムイオン電池用の活物質として、フェナレニル骨格を有するＢｒ３−トリオキソトリアンギュレンが開示されている。また、特許文献２には、ナトリウムイオン二次電池用の負極活物質として、環状化合物を用いることが記載されている。さらに、特許文献３には、リチウムイオン電池用の活物質として、フェナレニル骨格を有する有機化合物が開示されている。
【先行技術文献】
【特許文献】
【０００４】
【特許文献１】国際公開第２０１３／０４２７０６号
【特許文献２】特開２００７−２２７１８６号公報
【特許文献３】特開２００９−１２９７４２号公報
【発明の概要】
【発明が解決しようとする課題】
【０００５】
本発明の発明者らは、フェナレニル骨格を有するＢｒ３−トリオキソトリアンギュレンを、リチウムイオン電池だけではなく、ナトリウムイオン電池の活物質として用いるという新たな試みを行ったところ、電池の容量維持率が十分ではないという新規な課題を発見した。
【０００６】
本発明は、ナトリウムイオン電池またはリチウムイオン電池の容量維持率を向上させることが可能な活物質を提供することを主目的とする。
【課題を解決するための手段】
【０００７】
本発明者らは上記課題を達成するために鋭意検討を行った結果、新規の材料であるＣＯＯＮａまたはＣＯＯＬｉで置換されたトリオキソトリアンギュレン誘導体を、リチウムイオオン電池またはナトリウムイオン電池の活物質として用いたところ、電池の容量維持率が高いことを見出し、本発明を完成させるに至った。
【０００８】
すなわち、本発明においては、ナトリウムイオン電池またはリチウムイオン電池に用いられる活物質であって、上記活物質が、下記式（１）で表される（ＣＯＯＮａ）３−トリオキソトリアンギュレンまたは下記式（２）で表される（ＣＯＯＬｉ）３−トリオキソトリアンギュレンから構成されることを特徴とする活物質を提供する。
【０００９】
【化１】
2015230830.tif 000002
【００１０】
（上記式（１）および（２）において、実線と破線との二重線は、単結合または二重結合を表わす。）
【００１１】
本発明によれば、上記式（１）で表される（ＣＯＯＮａ）３−トリオキソトリアンギュレンまたは上記式（２）で表される（ＣＯＯＬｉ）３−トリオキソトリアンギュレンから構成されることにより、電池の容量維持率を向上させることが可能な活物質とすることができる。
【００１２】
また、本発明においては、正極活物質を含有する正極活物質層と、負極活物質を含有する負極活物質層と、上記正極活物質層および上記負極活物質層の間に形成された電解質層とを有するナトリウムイオン電池であって、上記正極活物質または上記負極活物質が、上述の活物質であることを特徴とするナトリウムイオン電池を提供する。
【００１３】
本発明によれば、上記活物質を用いることにより、容量維持率を向上させることが可能なナトリウムイオン電池とすることができる。
【００１４】
また、本発明においては、正極活物質を含有する正極活物質層と、負極活物質を含有する負極活物質層と、上記正極活物質層および上記負極活物質層の間に形成された電解質層とを有するリチウムイオン電池であって、上記正極活物質または上記負極活物質が、上述の活物質であることを特徴とするリチウムイオン電池を提供する。
【００１５】
本発明によれば、上記活物質を用いることにより、容量維持率を向上させることが可能なリチウムイオン電池とすることができる。
【発明の効果】
【００１６】
本発明においては、電池の容量維持率を向上させること可能な活物質を提供できるという効果を奏する。
【図面の簡単な説明】
【００１７】
【図１】本発明のナトリウムイオン電池の一例を示す概略断面図である。
【発明を実施するための形態】
【００１８】
以下、本発明の活物質、ナトリウムイオン電池およびリチウムイオン電池について、詳細に説明する。
【００１９】
Ａ．活物質
まず、本発明の活物質について説明する。本発明の活物質は、ナトリウムイオン電池またはリチウムイオン電池に用いられ、下記式（１）で表される（ＣＯＯＮａ）３−トリオキソトリアンギュレンまたは下記式（２）で表される（ＣＯＯＬｉ）３−トリオキソトリアンギュレンから構成されることを特徴とするものである。
【００２０】
【化２】
2015230830.tif 000003
【００２１】
（上記式（１）および（２）において、実線と破線との二重線は、単結合または二重結合を表わす。）
【００２２】
ここで、上記式（１）で表される「（ＣＯＯＮａ）３−トリオキソトリアンギュレン」は、トリオキソトリアンギュレンを母体とし、下記式（１−１）で表される中性ラジカル化合物、下記式（１−２）で表されるアニオン化合物、下記式（１−３）で表されるラジカルジアニオン化合物、下記式（１−４）で表されるジラジカルトリアニイオン化合物および下記式（１−５）で表されるラジカルテトラアニオン化合物を包含する。
【００２３】
【化３】
2015230830.tif 000004
【００２４】
また、上記式（２）で表される「（ＣＯＯＬｉ）３−トリオキソトリアンギュレン」は、トリオキソトリアンギュレンを母体とし、下記式（２−１）で表される中性ラジカル化合物、下記式（２−２）で表されるアニオン化合物、下記式（２−３）で表されるラジカルジアニオン化合物、下記式（２−４）で表されるジラジカルトリアニイオン化合物および下記式（２−５）で表されるラジカルテトラアニオン化合物を包含する。
【００２５】
【化４】
2015230830.tif 000005
【００２６】
なお、以後、トリオキソトリアンギュレンをＴＯＴと略して説明する場合がある。
【００２７】
本発明によれば、ナトリウムイオン電池またはリチウムイオン電池に用いられる活物質が、（ＣＯＯＮａ）３−ＴＯＴまたは（ＣＯＯＬｉ）３−ＴＯＴから構成されていることにより、電池の容量維持率を向上させることができる。この理由としては、次のことが考えられる。まず、ナトリウムイオン電池またはリチウムイオン電池の容量維持率が低くなる原因の一つとしては、電池の充放電を繰り返す過程で、活物質が電解質層に溶出し、溶出した活物質が電極層の表面に再析出して高抵抗層を形成しサイクル特性が低下することや、また、電解質層に溶出した活物質が、対極となる電極層の表面に析出して高抵抗層を形成しサイクル特性が低下することが考えられる。一般的に、ＴＯＴのような有機中性ラジカル化合物は、高い安定性を有することで知られている。具体的には、平面状の構造を有するＴＯＴは、何重にも積層された状態で安定的に存在する。
【００２８】
本発明の活物質を構成する（ＣＯＯＮａ）３−ＴＯＴおよび（ＣＯＯＬｉ）３−ＴＯＴは、中性ラジカル化合物群の中でも特に分解しにくい化合物であり、結晶状態では強固な分子間ネットワークを形成している。これにより、本発明が電池の容量維持率を向上させることができると考えられる。
【００２９】
さらに、本発明によれば、ナトリウムイオン電池またはリチウムイオン電池に用いられる活物質が、（ＣＯＯＮａ）３−ＴＯＴまたは（ＣＯＯＬｉ）３−ＴＯＴから構成されていることにより、高出力な電池とすることができる。この理由としては、次のことが考えられる。すなわち、従来の活物質では、ナトリウムイオンまたはリチウムイオンの挿入脱離反応が、活物質の構造内で起こるのに対し、本発明の活物質では、ナトリウムイオンまたはリチウムイオンの挿入脱離反応が、活物質の表面で起こる（ラジカル反応）。そのため、本発明においては、従来の活物質とナトリウムイオンまたはリチウムイオンとの間で起こる挿入脱離反応に比べて反応速度を速めることができ、これにより、高出力な電池とすることができると考えられる。
【００３０】
本発明の活物質は、ナトリウムイオン電池の活物質として用いても良く、リチウムイオン電池の活物質として用いても良い。また、本発明の活物質は、正極活物質として用いても良く、負極活物質として用いても良い。
【００３１】
本発明の活物質の形状は、粒子状であることが好ましい。また、活物質の平均粒径（Ｄ５０）は、例えば１ｎｍ〜１００μｍの範囲内、中でも１０ｎｍ〜３０μｍの範囲内であることが好ましい。
【００３２】
本発明の活物質の合成方法は、上述した活物質を得ることができる方法であれば特に限定されないが、例えば、次のような方法が挙げられる。
【００３３】
（ＣＯＯＮａ）３−ＴＯＴおよび（ＣＯＯＬｉ）３−ＴＯＴは、例えば、下記の方法にて合成することができる。
【００３４】
【化５】
2015230830.tif 000006
【００３５】
上述した合成方法において、上記式（I）で表される化合物の合成方法は、次のとおりである。まず、２，４−ジメチルブロモベンゼン（２４ｍｌ、０．１７６ｍｏｌ）を１．６３Ｍのｔ−ＢｕＬｉ（２１６ｍｌ、０．３５２ｍｏｌ）で処理し、その後、炭酸ジエチル（７ｍｌ、５８ｍｍｏｌ）を加える。次いで、有機溶剤で抽出し水で洗浄後、減圧留去しトリアリールメタノール体（１３ｇ、６５％）を得る。この物質（１０ｇ、２９ｍｍｏｌ）を、酢酸（３００ｍｌ）、次亜リン酸水溶液（４５ｍｌ）中、室温で撹拌後、ヨウ素（７．３ｇ、２９ｍｍｏｌ）で処理し、生じた白色沈殿を濾取することで、上記式（Ｉ）で表される化合物（５．４ｇ、５７％）を得ることができる。
【００３６】
上述した合成方法において、上記式（ＩＩ）で表される化合物の合成方法は、次のとおりである。上記式（Ｉ）で表される化合物（５．０ｇ、１５ｍｍｏｌ）をｔ−ブチルアルコール（２００ｍｌ）および水（２００ｍｌ）と混合し、過マンガン酸カリウム（３５．５ｇ、２２５ｍｍｏｌ）で処理する。放冷後、ＮａＯＨ水溶液（５０ｍｌ）を加え沈殿を濾別し、その後、塩酸（５０ｍｌ）を加えｐＨ１に調整する。酢酸エチルで抽出後、減圧濃縮することで酸化体（８．１ｇ、９３％）を白色粉末として得る。この物質（５ｇ、９．８ｍｍｏｌ）を濃硫酸（５０ｍｌ）で処理し、水を加え生じた固形物を濾取し真空乾燥することで、上記式（ＩＩ）で表される化合物（５ｇ、粗収量）を得ることができる。
【００３７】
上述した合成方法において、上記式（ＩＩＩ）で表される化合物の合成方法は、次のとおりである。上記式（ＩＩ）で表される化合物（５ｇ、粗収量）を、メタノール（１．０ｇ、２．２ｍｍｏｌ）中において、水酸化ナトリウム（０．４ｇ）で処理することで、上記式（ＩＩＩ）で表される化合物（０．８５ｇ、７５％）を得ることができる。なお、１Ｈ  ＮＭＲ測定の結果は、1H NMR (500 MHz, DMSO-d6) δ 9.23 (s, 6H); Anal calcd for C25H20O16Na4(H2O)7: C, 44.93; H, 3.02;N, 0.00. Found: C, 44.94; H, 2.87; N, 0.00となる。
【００３８】
上述した合成方法において、上記式（ＩＶ）で表される化合物の合成方法は、次のとおりである。上記式（ＩＩ）で表される化合物（５ｇ、粗収量）を、メタノール（１．０ｇ、２．２ｍｍｏｌ）中において、水酸化リチウム（０．８ｇ）で処理することで、上記式（ＩＩＩ）で表される化合物（２．０ｇ、９５％）を得ることができる。なお、１Ｈ  ＮＭＲ測定の結果は、1H NMR (500 MHz, DMSO-d6) δ 9.27 (s, 6H)となる。
【００３９】
Ｂ．ナトリウムイオン電池
本発明のナトリウムイオン電池は、正極活物質を含有する正極活物質層と、負極活物質を含有する負極活物質層と、上記正極活物質層および上記負極活物質層の間に形成された電解質層とを有し、上記正極活物質または上記負極活物質が、上述した活物質であることを特徴とする。
【００４０】
図１は、本発明のナトリウムイオン電池の一例を示す概略断面図である。図１に示されるナトリウムイオン電池１０は、正極活物質層１と、負極活物質層２と、正極活物質層１および負極活物質層２の間に形成された電解質層３と、正極活物質層１の集電を行う正極集電体４と、負極活物質層２の集電を行う負極集電体５と、これらの部材を収納する電池ケース６とを有する。
【００４１】
本発明によれば、上記活物質を用いることにより、容量維持率を向上させることが可能なナトリウムイオン電池とすることができる。
以下、本発明のナトリウムイオン電池について、構成ごとに説明する。
【００４２】
１．正極活物質層
まず、本発明の正極活物質層について説明する。本発明における正極活物質層は、少なくとも正極活物質を含有する層である。また、正極活物質層は、正極活物質の他に、導電化材、結着材および固体電解質材料の少なくとも一つを含有していても良い。
【００４３】
本発明においては、正極活物質が、上記「Ａ．活物質」に記載した活物質であっても良い。一方、負極活物質に上述した活物質を用いる場合、正極活物質として一般的な活物質を用いることができる。このような正極活物質としては、例えば、層状活物質、スピネル型活物質、オリビン型活物質等を挙げることができる。正極活物質の具体例としては、ＮａＦｅＯ２、ＮａＮｉＯ２、ＮａＣｏＯ２、ＮａＭｎＯ２、ＮａＶＯ２、Ｎａ（ＮｉＸＭｎ１−Ｘ）Ｏ２（０＜Ｘ＜１）、Ｎａ（ＦｅＸＭｎ１−Ｘ）Ｏ２（０＜Ｘ＜１）、ＮａＶＰＯ４Ｆ、Ｎａ２ＦｅＰＯ４Ｆ、Ｎａ３Ｖ２（ＰＯ４）３等を挙げることができる。
【００４４】
導電化材の材料としては、所望の電子伝導性を有するものであれば特に限定されるものではないが、例えば炭素材料を挙げることができる。さらに、炭素材料としては、具体的には、アセチレンブラック、ケッチェンブラック、カーボンブラック、コークス、炭素繊維、黒鉛を挙げることができる。また、結着材の材料としては、化学的、電気的に安定なものであれば特に限定されるものではないが、例えばポリフッ化ビニリデン（ＰＶＤＦ）、ポリテトラフルオロエチレン（ＰＴＦＥ）等のフッ素系結着材、および、スチレンブタジエンゴム等のゴム系結着材等を挙げることができる。また、固体電解質材料としては、所望のイオン伝導性を有するものであれば特に限定されるものではないが、例えば、酸化物固体電解質材料、硫化物固体電解質材料を挙げることができる。なお、固体電解質材料については、後述する「３．電解質層」で詳細に説明する。
【００４５】
正極活物質の形状は、粒子状であることが好ましい。また、正極活物質の平均粒径（Ｄ５０）は、例えば１ｎｍ〜１００μｍの範囲内、中でも１０ｎｍ〜３０μｍの範囲内であることが好ましい。正極活物質層における正極活物質の含有量は、容量の観点からはより多いことが好ましく、例えば６０重量％〜９９重量％の範囲内、中でも７０重量％〜９５重量％の範囲内であることが好ましい。また、正極活物質層の厚さは、電池の構成によって大きく異なるものであるが、例えば０．１μｍ〜１０００μｍの範囲内であることが好ましい。
【００４６】
２．負極活物質層
次に、本発明における負極活物質層について説明する。本発明における負極活物質層は、少なくとも負極活物質を含有する層である。また、負極活物質層は、負極活物質の他に、導電化材、結着材および固体電解質材料の少なくとも一つを含有していても良い。
【００４７】
本発明においては、負極活物質が、上記「Ａ．活物質」に記載した活物質であっても良い。一方、正極活物質に上述した活物質を用いる場合、負極活物質として一般的な活物質を用いることができる。この場合、負極活物質として、上述した活物質よりも電位が低い活物質を用いる必要がある。さらに、上述した活物質が（ＣＯＯＬｉ）３−ＴＯＴである場合には、活物質がＮａを含有していないため、負極活物質がＮａを含有していることが好ましい。すなわち、負極活物質として、金属ＮａおよびＮａ合金等のＮａ含有活物質を用いることが好ましい。
【００４８】
負極活物質層における負極活物質の含有量は、容量の観点からはより多いことが好ましく、例えば６０重量％〜９９重量％の範囲内、中でも７０重量％〜９５重量％の範囲内であることが好ましい。また、負極活物質層の厚さは、電池の構成によって大きく異なるものであるが、例えば０．１μｍ〜１０００μｍの範囲内であることが好ましい。
【００４９】
３．電解質層
次に、本発明における電解質層について説明する。本発明における電解質層は、上記正極活物質層および上記負極活物質層の間に形成される層である。電解質層に含まれる電解質を介して、正極活物質と負極活物質との間のイオン伝導を行う。電解質層の形態は、特に限定されるものではなく、液体電解質層、ゲル電解質層、固体電解質層等を挙げることができる。
【００５０】
液体電解質層は、通常、非水電解液を用いてなる層である。非水電解液は、通常、ナトリウム塩および非水溶媒を含有する。ナトリウム塩としては、例えばＮａＰＦ６、ＮａＢＦ４、ＮａＣｌＯ４およびＮａＡｓＦ６等の無機ナトリウム塩；およびＮａＣＦ３ＳＯ３、ＮａＮ（ＣＦ３ＳＯ２）２、ＮａＮ（Ｃ２Ｆ５ＳＯ２）２、ＮａＣ（ＣＦ３ＳＯ２）３等の有機ナトリウム塩等を挙げることができる。非水溶媒としては、例えばエチレンカーボネート（ＥＣ）、プロピレンカーボネート（ＰＣ）、ジメチルカーボネート（ＤＭＣ）、ジエチルカーボネート（ＤＥＣ）、エチルメチルカーボネート（ＥＭＣ）、ブチレンカーボネート（ＢＣ）、フルオロエチレンカーボネート（ＦＥＣ）、γ−ブチロラクトン、スルホラン、アセトニトリル、１，２−ジメトキシメタン、１，３−ジメトキシプロパン、ジエチルエーテル、テトラヒドロフラン、２−メチルテトラヒドロフランおよびこれらの任意の混合物等を挙げることができる。非水電解液におけるナトリウム塩の濃度は、例えば０．３ｍｏｌ／Ｌ〜５ｍｏｌ／Ｌの範囲内であり、０．８ｍｏｌ／Ｌ〜１．５ｍｏｌ／Ｌの範囲内であることが好ましい。ナトリウム塩の濃度が低すぎるとハイレート時の容量低下が生じる可能性があり、ナトリウム塩の濃度が高すぎると粘性が高くなり低温での容量低下が生じる可能性があるからである。なお、本発明においては、非水電解液として、例えばイオン性液体等の低揮発性液体を用いても良い。
【００５１】
ゲル電解質層は、例えば、非水電解液にポリマーを添加してゲル化することで得ることができる。具体的には、非水電解液に、ポリエチレンオキシド（ＰＥＯ）、ポリアクリルニトリル（ＰＡＮ）またはポリメチルメタクリレート（ＰＭＭＡ）等のポリマーを添加することにより、ゲル化を行うことができる。
【００５２】
固体電解質層は、固体電解質材料を用いてなる層である。固体電解質材料としては、Ｎａイオン伝導性を有するものであれば特に限定されるものではないが、例えば酸化物固体電解質材料および硫化物固体電解質材料を挙げることができる。酸化物固体電解質材料としては、例えばＮａ３Ｚｒ２Ｓｉ２ＰＯ１２、βアルミナ固体電解質（Ｎａ２Ｏ−１１Ａｌ２Ｏ３等）等を挙げることができる。硫化物固体電解質材料としては、例えばＮａ２Ｓ−Ｐ２Ｓ５等を挙げることができる。
【００５３】
本発明における固体電解質材料は、非晶質であっても良く、結晶質であっても良い。また、固体電解質材料の形状は、粒子状であることが好ましい。また、固体電解質材料の平均粒径（Ｄ５０）は、例えば１ｎｍ〜１００μｍの範囲内、中でも１０ｎｍ〜３０μｍの範囲内であることが好ましい。
【００５４】
電解質層の厚さは、電解質の種類および電池の構成によって大きく異なるものであるが、例えば０．１μｍ〜１０００μｍの範囲内、中でも０．１μｍ〜３００μｍの範囲内であることが好ましい。
【００５５】
４．その他の構成
本発明のナトリウムイオン電池は、上述した負極活物質層、正極活物質層および電解質層を少なくとも有するものである。さらに通常は、正極活物質層の集電を行う正極集電体、および負極活物質層の集電を行う負極集電体を有する。集電体の材料としては、例えばＳＵＳ、アルミニウム、銅、ニッケル、鉄、チタンおよびカーボン等を挙げることができる。本発明のナトリウムイオン電池は、正極活物質層および負極活物質層の間に、セパレータを有していても良い。より安全性の高い電池を得ることができるからである。
【００５６】
５．ナトリウムイオン電池
本発明のナトリウムイオン電池は、一次電池であっても良く、二次電池であっても良いが、中でも、二次電池であることが好ましい。繰り返し充放電でき、例えば車載用電池として有用だからである。また、本発明のナトリウムイオン電池の形状としては、例えば、コイン型、ラミネート型、円筒型および角型等を挙げることができる。また、ナトリウムイオン電池の製造方法は、特に限定されるものではなく、一般的なナトリウムイオン電池における製造方法と同様である。
【００５７】
Ｃ．リチウムイオン電池
本発明のリチウムイオン電池は、正極活物質を含有する正極活物質層と、負極活物質を含有する負極活物質層と、上記正極活物質層および上記負極活物質層の間に形成された電解質層とを有し、上記正極活物質または上記負極活物質が、上述した活物質であることを特徴とする。なお、具体的な構造については、「Ｂ．ナトリウムイオン電池」に記載したナトリウムイオン電池と同様とすることができるため、ここでの記載は省略する。
【００５８】
本発明によれば、上記物質を用いることにより、電池の容量維持率を向上させることが可能となる。
以下、本発明のリチウムイオン電池について、構成ごとに説明する。
【００５９】
１．正極活物質層
まず、本発明の正極活物質層について説明する。本発明における正極活物質層は、少なくとも正極活物質を含有する層である。また、正極活物質層は、正極活物質の他に、導電化材、結着材および固体電解質材料の少なくとも一つを含有していても良い。
【００６０】
本発明においては、正極活物質が、上記「Ａ．活物質」に記載した活物質であっても良い。一方、負極活物質に上述した活物質を用いる場合、正極活物質として一般的な活物質を用いることができる。このような正極活物質としては、例えば、ＬｉＣｏＯ２、ＬｉＭｎＯ２、ＬｉＮｉＯ２、ＬｉＶＯ２、ＬｉＮｉ１／３Ｃｏ１／３Ｍｎ１／３Ｏ２等の岩塩層状型活物質、ＬｉＭｎ２Ｏ４、Ｌｉ（Ｎｉ０．５Ｍｎ１．５）Ｏ４等のスピネル型活物質、ＬｉＦｅＰＯ４、ＬｉＭｎＰＯ４、ＬｉＮｉＰＯ４、ＬｉＣｕＰＯ４等のオリビン型活物質等を挙げることができる。
【００６１】
また、導電化材の材料、正極活物質の形状、平均粒径（Ｄ５０）、正極活物質層における正極活物質の含有量、および正極活物質層の厚さについては、「Ｂ．ナトリウムイオン電池  １．正極活物質層」に記載したナトリウムイオン電池の正極活物質層と同様とすることができるため、ここでの記載は省略する。
【００６２】
２．負極活物質層
次に、本発明における負極活物質層について説明する。本発明における負極活物質層は、少なくとも負極活物質を含有する層である。また、負極活物質層は、負極活物質の他に、導電化材、結着材および固体電解質材料の少なくとも一つを含有していても良い。
【００６３】
本発明においては、負極活物質が、上記「Ａ．活物質」に記載した活物質であっても良い。一方、正極活物質に上述した活物質を用いる場合、負極活物質として一般的な活物質を用いることができる。この場合、負極活物質として、上述した活物質よりも電位が低い活物質を用いる必要がある。さらに、上述した活物質が（ＣＯＯＮａ）３−ＴＯＴである場合には、活物質がＬｉを含有していないため、負極活物質がＬｉを含有していることが好ましい。すなわち、負極活物質として、リチウム金属、リチウム合金、リチウム元素を含有する金属酸化物、リチウム元素を含有する金属硫化物、リチウム元素を含有する金属窒化物を用いることが好ましい。
【００６４】
また、負極活物質層における負極活物質の含有量、および負極活物質層の厚さについては、「Ｂ．ナトリウムイオン電池  １．負極活物質層」に記載したナトリウムイオン電池の負極活物質層と同様とすることができるため、ここでの記載は省略する。
【００６５】
３．電解質層
次に、本発明における電解質層について説明する。本発明における電解質層は、上記正極活物質層および上記負極活物質層の間に形成される層である。電解質層に含まれる電解質を介して、正極活物質と負極活物質との間のイオン伝導を行う。電解質層の形態は、特に限定されるものではなく、液体電解質層、ゲル電解質層、固体電解質層等を挙げることができる。
【００６６】
液体電解質層は、通常、非水電解液を用いてなる層である。非水電解液は、通常、リチウム塩および非水溶媒を含有する。リチウム塩としては、例えばＬｉＰＦ６、ＬｉＢＦ４、ＬｉＣｌＯ４、ＬｉＡｓＦ６等の無機リチウム塩、およびＬｉＣＦ３ＳＯ３、ＬｉＮ（ＣＦ３ＳＯ２）２、ＬｉＮ（Ｃ２Ｆ５ＳＯ２）２、ＬｉＣ（ＣＦ３ＳＯ２）３等の有機リチウム塩等を挙げることができる。非水溶媒としては、例えばエチレンカーボネート（ＥＣ）、プロピレンカーボネート（ＰＣ）、ジメチルカーボネート（ＤＭＣ）、ジエチルカーボネート（ＤＥＣ）、エチルメチルカーボネート（ＥＭＣ）、ブチレンカーボネート（ＢＣ）、γ−ブチロラクトン、スルホラン、アセトニトリル、１，２−ジメトキシメタン、１，３−ジメトキシプロパン、ジエチルエーテル、テトラヒドロフラン、２−メチルテトラヒドロフランおよびこれらの混合物等を挙げることができる。非水電解液におけるリチウム塩の濃度は、例えば０．５ｍｏｌ／Ｌ〜３ｍｏｌ／Ｌの範囲内である。
【００６７】
ゲル電解質層は、例えば、非水電解液にポリマーを添加してゲル化することで得ることができる。具体的には、非水電解液に、ポリエチレンオキシド（ＰＥＯ）、ポリアクリルニトリル（ＰＡＮ）またはポリメチルメタクリレート（ＰＭＭＡ）等のポリマーを添加することにより、ゲル化を行うことができる。
【００６８】
固体電解質層は、固体電解質材料を用いてなる層である。固体電解質材料としては、例えば、酸化物固体電解質材料および硫化物固体電解質材料を挙げることができる。Ｌｉイオン伝導性を有する酸化物固体電解質材料としては、例えば、Ｌｉ１＋ｘＡｌｘＧｅ２−ｘ（ＰＯ４）３（０≦ｘ≦２）、Ｌｉ１＋ｘＡｌｘＴｉ２−ｘ（ＰＯ４）３（０≦ｘ≦２）、ＬｉＬａＴｉＯ（例えば、Ｌｉ０．３４Ｌａ０．５１ＴｉＯ３）、ＬｉＰＯＮ（例えば、Ｌｉ２．９ＰＯ３．３Ｎ０．４６）、ＬｉＬａＺｒＯ（例えば、Ｌｉ７Ｌａ３Ｚｒ２Ｏ１２）等を挙げることができる。一方、Ｌｉイオン伝導性を有する硫化物固体電解質材料としては、例えば、Ｌｉ２Ｓ−Ｐ２Ｓ５化合物、Ｌｉ２Ｓ−ＳｉＳ２化合物、Ｌｉ２Ｓ−ＧｅＳ２化合物等を挙げることができる。
【００６９】
本発明における固体電解質材料は、非晶質であっても良く、結晶質であっても良い。また、固体電解質材料の形状、平均粒径（Ｄ５０）および電解質層の厚さについては、「Ｂ．ナトリウムイオン電池  ３．電解質層」に記載したナトリウムイオン電池の電解質層と同様とすることができるため、ここでの記載は省略する。
【００７０】
４．その他の構成
本発明のリチウムイオン電池は、上述した負極活物質層、正極活物質層および電解質層を少なくとも有するものである。さらに通常は、正極活物質層の集電を行う正極集電体、および負極活物質層の集電を行う負極集電体を有する。集電体の材料としては、例えばＳＵＳ、アルミニウム、銅、ニッケル、鉄、チタンおよびカーボン等を挙げることができる。本発明のリチウムイオン電池は、正極活物質層および負極活物質層の間に、セパレータを有していても良い。より安全性の高い電池を得ることができるからである。
【００７１】
５．リチウムイオン電池
本発明のリチウムイオン電池は、一次電池であっても良く、二次電池であっても良いが、中でも、二次電池であることが好ましい。繰り返し充放電でき、例えば車載用電池として有用だからである。また、本発明のリチウムイオン電池の形状としては、例えば、コイン型、ラミネート型、円筒型および角型等を挙げることができる。また、リチウムイオン電池の製造方法は、特に限定されるものではなく、一般的なリチウムイオン電池における製造方法と同様である。
【００７２】
なお、本発明は、上記実施形態に限定されるものではない。上記実施形態は、例示であり、本発明の特許請求の範囲に記載された技術的思想と実質的に同一な構成を有し、同様な作用効果を奏するものは、いかなるものであっても本発明の技術的範囲に包含される。
【実施例】
【００７３】
以下に実施例を示して本発明をさらに具体的に説明する。
【００７４】
［実施例１、２、比較例１、２］
（活物質層の作製）
活物質（下記式（ａ）で表される（ＣＯＯＮａ）３−ＴＯＴ、下記式（ｂ）で表される（ＣＯＯＬｉ）３−ＴＯＴ、下記式（ｃ）で表されるＢｒ３−ＴＯＴ、下記式（ｄ）で表されるＣｌ３−ＴＯＴ）と、導電化材としてアセチレンブラック（ＡＢ）と、ポリフッ化ビニリデン（ＰＶＤＦ）とを、活物質：ＡＢ：ＰＶＤＦ＝１０：８０：１０（重量％）の割合で混合して作用電極側の活物質層とした。また、Ｌｉ金属を用いて対極側の活物質層とした。
【００７５】
【化６】
2015230830.tif 000007
【００７６】
（電解質層の作製）
エチレンカーボネート（ＥＣ）、ジエチルカーボネート（ＤＥＣ）およびジメチルカーボネート（ＤＭＣ）を、ＥＣ：ＤＥＣ：ＤＭＣ＝１：１：２（体積％）の割合で混合し、さらに１ＭのＬｉＰＦ６を混合して電解液を作製した。
【００７７】
（リチウムイオン電池の作製）
上述した活物質層、電解質層およびセパレータから構成されたコイン型のリチウムイオン電池を作製した。なお、セパレータには、ポリオレフィン系（ＰＥ、ＰＰ）の微多孔膜を用いた。
【００７８】
［実施例３、４、比較例３、４］
エチレンカーボネート（ＥＣ）およびエチルメチルカーボネート（ＥＭＣ）をＥＣ：ＥＭＣ＝３：７（体積％）の割合で混合し、さらに１ＭのＬｉＮ（ＣＦ３ＳＯ２）２を混合して電解液を作製したこと以外は、実施例１、２、比較例１、２と同様にしてリチウムイオン電池を作製した。
【００７９】
［評価１］
（リチウムイオン電池の容量維持率の評価）
リチウムイオン電池については、以下の条件下で駆動させた。
充電：ＣＣ４Ｖ  １Ｃ  （２２０ｍＡｈ／ｇ＝１Ｃ）
放電：ＣＣ１Ｖ  １Ｃ  （２２０ｍＡｈ／ｇ＝１Ｃ）
温度：２５℃
【００８０】
表１に示すように、実施例１、２のときに、比較例１、２と比較して容量維持率が向上し、電解液の材料を変更した実施例３〜４の場合も、比較例３〜４と比較して容量維持率が向上した。また、比較例１〜４では、電池分解後のセパレータが変色していたのに対し、実施例１〜４では、電池分解後のセパレータは変色していなかった。これにより、比較例１〜４では、活物質が電解液に溶出しているのに対し、実施例１〜４では、活物質が電解液に溶出していないことが分かる。なお、下記表１に示す容量維持率は、１００サイクル後の容量維持率である。
【００８１】
【表１】
2015230830.tif 000008
【００８２】
［実施例５、６、比較例５、６］
対極側の活物質層にＮａ金属を用い、エチレンカーボネート（ＥＣ）およびジエチルカーボネート（ＤＥＣ）をＥＣ：ＤＥＣ＝１：１（体積％）の割合で混合し、さらに１ＭのＮａＰＦ６を混合して電解液を作製したこと以外は、実施例１、２、比較例１、２と同様にしてナトリウムイオン電池を作製した。
【００８３】
［実施例７、８、比較例７、８］
対極側の活物質層にＮａ金属を用い、また、ポリカーボネート（ＰＣ）およびフルオロエチレンカーボネート（ＦＥＣ）を、ＰＣ：ＦＥＣ＝１００：５（重量％）の割合で混合し、さらに１ＭのＮａＰＦ６を混合して電解液を作製したこと以外は、実施例１、２、比較例１、２と同様にしてナトリウムイオン電池を作製した。
【００８４】
［実施例９、１０、比較例９、１０］
対極側の活物質層にＮａ金属を用い、また、エチレンカーボネート（ＥＣ）およびジメチルカーボネート（ＤＭＣ）を、ＥＣ：ＤＭＣ＝１００：５（重量％）の割合で混合し、さらに１ＭのＮａＮ（ＣＦ３ＳＯ２）２を混合して電解液を作製したこと以外は、実施例１、２、比較例１、２と同様にしてナトリウムイオン電池を作製した。
【００８５】
［評価２］
（ナトリウムイオン電池の容量維持率の評価）
ナトリウムイオン電池については、以下の条件下で駆動させた。
充電：ＣＣ３．６Ｖ  １Ｃ  （２２０ｍＡｈ／ｇ＝１Ｃ）
放電：ＣＣ０．６Ｖ  １Ｃ  （２２０ｍＡｈ／ｇ＝１Ｃ）
温度：２５℃
【００８６】
表２に示すように、実施例５、６のときに、比較例５、６と比較して容量維持率が向上し、電解液の材料を変更した実施例７〜１０の場合も、比較例７〜１０と比較して容量維持率が向上した。また、比較例５〜１０では、電池分解後のセパレータが変色していたのに対し、実施例５〜１０では、電池分解後のセパレータは変色していなかった。これにより、比較例５〜１０では、活物質が電解液に溶出しているのに対し、実施例５〜１０では、活物質が電解液に溶出していないことが分かる。なお、下記表２に示す容量維持率は、１００サイクル後の容量維持率である。
【００８７】
【表２】
2015230830.tif 000009
【符号の説明】
【００８８】
１    …  正極活物質層
２    …  負極活物質層
３    …  電解質層
４    …  正極集電体
５    …  負極集電体
６    …  電池ケース
１０  …  ナトリウムイオン電池
【図１】
2015230830.tif 000012